(57)【要約】  【課題】  ＰＣ鋼材の経済的破断強度は１００トン前後で頭打ちになっている。低コストで１５０トンを越える高抗張力・大荷重に耐える鋼材を提供する。  【解決手段】  基本プロセスとして制御冷却高強度パーライト圧延鋼棒を踏襲する。該材質は高抗張力鋼材に付随し易い遅れ破壊等の脆性問題に対して極めて有利である。第２に断面拡大により破断荷重の増強を行う。その際、延靭性を低下させ易い直径拡大と言う手段は採らず、逆に直径縮小・幅拡大を採用する。幅拡大に伴う不均一冷却を解消する新断面形状を提示する。延靭性に影響する断面内温度差を抑制する条件を特定する。得られた大荷重鋼材の簡便な定着方法を提示する。  【選択図】  図１
2007162083.tif 000002
【特許請求の範囲】
【請求項１】
熱処理によって強度と靱性が調整された鋼棒であって、金属組織がフェライト及びベイナイトの１種以上の混入を許容する主としてパーライトであり、抗張力が８００〜１５００ＭＰａである高抗張力の鋼棒において、断面形状が左右対称又は１８０度回転対称の双眼鏡状で二つの同一形状の楕円状部と該２楕円状部間を繋ぐ連接部から成り、連接部の厚さが楕円状部の平均径の０．３〜０．７倍であり、該楕円状部の断面積が２００〜１３００ｍｍ２  であることを特徴とする異形高抗張力鋼棒。
【請求項２】
表面形状が上下面上に棒軸と直角方向の節を棒軸方向に連続して持つことを特徴とする請求項１に記載の異形高抗張力鋼棒。
【請求項３】
使用材料が高炭素鋼又は高炭素低合金鋼であり、ＡＣ３温度以上のオーステナイトからパーライト変態終了までの冷却条件が放冷又は衝風冷却又はミスト冷却によるものであり、ビオ数の値が（３）式に従うよう熱伝達率を設定すること特徴とする請求項１又は請求項２に記載の異形高抗張力鋼棒の製造方法。
Ｂio＝α×Ｄ／λ≦０．２  −−−−−（３）
Ｂio：ビオ数、α：冷却における熱伝達率、Ｄ：楕円状部の平均径、λ：鋼の熱伝導率
【請求項４】
請求項１又は請求項２に記載の異形高抗張力鋼棒を配筋時において２条以上を重ね配置して両端をそれぞれ単一の定着具によって定着し、引張力を２倍以上とすることを特徴とする異形高抗張力鋼材の定着方法。
【請求項５】
定着具が主に鋼棒端部を貫通させる貫通孔を持ち該貫通孔が棒軸端部方向に傾斜拡大した角管状の締め付け本体部材と楔の２点から成り、貫通している鋼棒の端部の重ね面間に棒軸中央方向に尖端を持つ該楔を打ち込んで該鋼棒を該貫通孔内面に押し当てることにより鋼材をコンクリート構造物に定着することを特徴とする請求項４に記載の異形高抗張力鋼材の定着方法。
【発明の詳細な説明】
【技術分野】
【０００１】
本発明は、コンクリート構造物の強化のため圧縮力を附加するＰＣ（Prestressed
Concrete）鋼材や構造物固定用の高抗張力鋼棒、該鋼棒の製造方法及び該鋼棒の構造物への定着方法に関するものある。
【背景技術】
【０００２】
ＰＣ鋼材は製造形態により３種に分けることができる。第１はピアノ線材を伸線して加工硬化により強化したＰＣ鋼線・鋼索であり、第２は伸線で成形後焼入焼戻しにより強化したコイル状に巻かれているＰＣ鋼棒、第３は熱間圧延後制御冷却により適切な強度と靱性を付与させた直棒状の圧延ＰＣ鋼棒である。それぞれ長所短所を持つ。
【０００３】
圧延ＰＣ鋼棒は使い易さからＰＣとしてだけではなく高強度の固定用鋼材（通称各種タイロッド）としても使用される。
【０００４】
第１の鋼線・鋼索は抗張力が２０００ＭＰａ前後で大きく、品質も安定している。特徴は鋼索では断面積が大きくなり大荷重に耐えること、及び撚り合わせ故に１点の破壊が全体破壊に直結せず破壊モード上有利で橋梁等大型構造物に適している。
太径ピアノ線を１９本より合わせ１００トンを越える大荷重用も製造されている。特許文献１にはその部分改善例が提示されている。問題は材料及び加工の両面で製造コストが高いことである。なぜなら線材の高強度化のため合金化が必要であり、場合によりパテンティングが必要であり、又高強度材の伸線では加工発熱が過大で伸線速度が制限され生産能率が低下するからである。超大荷重の２００トンを越える鋼索も試作されたことがある。破断荷重３０トン程度の通常の鋼索を更に７条撚り合わせたもので、この場合コストは一層高くなる。
【０００５】
第２の焼入焼戻し鋼棒は棒径１０ｍｍ前後、抗張力１５００ＭＰａ前後で中程度、破断荷重は小断面積故に相対的に小さい。必要点数から割高になる定着部品のコストは集合体により解決されている。コスト上の有利性は特に無いが、低炭素ボロン鋼が使用されるので溶接に耐え、パイル等工場生産の小型量産コンクリート部材に適する。問題点として金属組織は焼戻しマルテンサイトであるから遅れ破壊等脆性に対して敏感で、工事現場での加工・使用は問題を起こし易い。他の問題として１０ｍｍ径を越えると完全焼入が困難で合金添加が必要になってコスト上の不利があり、又熱処理後の製品コイルへの巻取径（通常線径の２００倍以上）が過大となってハンドリングが煩雑になる。
【０００６】
第３の圧延鋼棒は低合金鋼が使用され抗張力が１３００ＭＰａ前後で相対的に低位であるが大きな断面により大きな破断荷重を得ている。該抗張力は圧延材としては高抗張力で直径が小さいと特許文献２に示されるように１６００ＭＰａも製造される。金属組織は主としてパーライトから成り延靭性に安定している。遅れ破壊に対しては組織上有利でありしかも冷間加工を施さないので更に有利である。２次加工が簡素であるからコスト上有利であり材料効率（＝荷重／鋼材重量）の不利を補っている。通常棒径が１７〜４０ｍｍのものが使用され断面積が大きいので鋼索を越える１００トン程度の荷重にも耐えられる。大型構造物の補完的部材や局所大荷重用に適する。問題は棒径が大きくなるほど強度を確保することが困難になり、延靭性も低下する。材料の焼入性を大きくすることによりある程度補われるが合金コストに不利がある。特許文献３に提示されているように加速冷却も適用される。その場合でも原因は不明だが棒径が大きいほど延靭性が不安定になって実質的に４０ｍｍ径以上の製造は困難になっている。従って最大荷重は約１２０トンである。
【０００７】
【特許文献１】特許第３６８４１８６
【特許文献２】特開２００４−５２０３３
【特許文献３】特許第１７４９２１０
【発明の開示】
【発明が解決しようとする課題】
【０００８】
以上述べたように大荷重に耐える高抗張力鋼材を製造する場合、１）太径高抗張力ピアノ線を撚り合わせる鋼索方式では素線コスト及び撚線コスト両面で不利である。又現状では１２０トン程度が限界と推測される。２）熱処理（焼入焼戻し）方式では延靭性が本来不安定で断面積を大きくすると当該問題は増幅する。又断面拡大には合金化が不可欠でコスト上の問題が生じ、製品取扱も困難になる。実用最大荷重は約１００トンである。３）圧延制御冷却方式では４０ｍｍ径以上では強度・靱性とも低下し、破断荷重は１２０トン程度が限界となっている。
【０００９】
本発明は上記の諸問題を解決してＰＣ用に適し、従来を大きく越える破断荷重１５０トン以上の高破断力を持ち、材質が安定しているパーライト鋼であり、且つコスト有利である圧延鋼材を提供することを目的とする。
【課題を解決するための手段】
【００１０】
上記問題を解決するため以下の策が講じられる。
１）  コスト上有利な圧延制御冷却方式を採用する。
２）  破断力の第１の増強手段として断面拡大に根拠を置く。
３）  破断力の第２の増強手段として鋼材を積層して実質断面拡大を図る。
４）  断面拡大に伴う問題には第１に拡大要素を直径ではなく幅に依存して対処する。
４）  同様に第２に制御冷却において冷却条件の適正化を図る。
５）  断面アスペクト比の増大による不均一冷却を解消する形状を考案する。
【００１１】
第１に発明は、熱処理によって強度と靱性が調整された鋼棒であって、金属組織がフェライト及びベイナイトの１種以上の混入を許容する主としてパーライトであり、抗張力が８００〜１５００ＭＰａである高抗張力の鋼棒において、断面形状が左右対称又は１８０度回転対称の双眼鏡状で二つの同一形状の楕円状部と該２楕円状部間を繋ぐ連接部から成り、連接部の厚さが楕円状部の平均径の０．３〜０．７倍であり、該楕円状部の断面積が２００〜１３００ｍｍ２  であることを特徴とする異形高抗張力鋼棒である。
【００１２】
第２の発明は、表面形状が上下面上に棒軸と直角方向の節を棒軸方向に連続して持つことを特徴とする請求項１に記載の異形高抗張力鋼棒である。
【００１３】
第３の発明は、使用材料が高炭素鋼又は高炭素低合金鋼であり、ＡＣ３温度以上のオーステナイトからパーライト変態終了までの冷却条件が放冷又は衝風冷却又はミスト冷却によるものであり、ビオ数の値が（３）式に従うよう熱伝達率を設定すること特徴とする請求項１又は請求項２に記載の異形高抗張力鋼棒の製造方法である。
Ｂio＝α×Ｄ／λ≦０．２  −−−−−（３）
Ｂio：ビオ数、α：冷却における熱伝達率、Ｄ：楕円状部の平均径、λ：鋼の熱伝導率
【００１４】
第４の発明は、請求項１又は請求項２に記載の異形高抗張力鋼棒を配筋時において２枚以上を重ね配置して両端をそれぞれ単一の定着具によって定着し、引張力を２倍以上とすることを特徴とする異形高抗張力鋼材の定着方法である。
【００１５】
第５の発明は、定着具が主に鋼棒端部を貫通させる貫通孔を持ち該貫通孔が棒軸端部方向に傾斜拡大した角管状の締め付け本体部材と楔の２点から成り、貫通している鋼棒の端部の重ね面間に棒軸中央方向に尖端を持つ該楔を打ち込んで該鋼棒を該貫通孔内面に押し当てることにより鋼材をコンクリート構造物に定着することを特徴とする請求項４に記載の異形高抗張力鋼材の定着方法である。
【発明の効果】
【００１６】
上記の発明による効果として、従来単条では経済的には製造することができなかった破断荷重１５０トン以上のＰＣ鋼材が容易に製造可能になる。１条当たりの荷重が大きいことは部品数が減少し、緊張・定着の部品コスト、作業コストの削減をもたらす。
第２の効果は発明の異形棒鋼を２枚以上積層して使用することにより、一層大きな破断荷重にすることができる。
第３の効果として従来の単なる放冷を含めた熱間圧延制御冷却により製造可能であるからコスト上極めて有利である。
【発明を実施するための最良の形態】
【００１７】
以下実施の形態について図面を参照しつつ説明する。
材料として高炭素鋼、又は高炭素低合金鋼の鋼片が使用される。加熱後通常の熱間圧延により所定の製品断面形状に圧延され、直棒状で冷却台上で放冷又は衝風冷却又はミスト冷却が適用され、冷却途中でパーライト変態が発生し、金属組織は主として微細ラメラを持つパーライトから構成される。抗張力は成分とラメラ・ピッチに依存して８００〜１５００ＭＰａとなる。破断荷重は該抗張力と断面積の積である。
【００１８】
図１Ｃは本発明の異形鋼棒の断面形状の一例である。熱間のオーステナイトからの冷却途上において円形部１の冷却速度Ｖｒは温度分布をほぼ均一と見なすと（１）式で示される。同様に平行部２の冷却速度Ｖｆは（２）式で示される。両式より平行部の厚さＴを円形部の直径Ｄの１／２にすると断面全体が同一冷却速度で処理されることになる。厳密には平行部と円形部の境界近傍の扇形部３は冷却が弱められるので該寸法比１／２は多少修正することが望ましい。
Ｖｒ＝４α・（θs−θo）／（ｃ・ρ・Ｄ）  −−−（１）
Ｖｆ＝２α・（θs−θo）／（ｃ・ρ・Ｔ）  −−−（２）
Ｖｒ：円形部冷却速度（℃/h）、Ｖｆ：平行部冷却速度（℃/h）、α：熱伝達率（kcal/m2 h℃）、θs：鋼材温度（℃）、θo：冷媒温度（℃）、ｃ：鋼材比熱（kcal/kg℃）、ρ：鋼材密度（kg/m3 ）、Ｄ：鋼材直径（m）、Ｔ：鋼材厚さ（m）
【００１９】
上記形状により二つの特徴が得られる。
１）異形であるにも関わらず各部均一冷却がなされる。
２）同一断面積の円形と比較して冷却速度が大きく（図の例では約１．４倍）なる。
後者は制御冷却に対して極めて有利になることを意味する。即ち、従来強度を確保するために必要であった加速冷却が緩和ないし不要（放冷になる）になるか、又は従来必要であった焼入性強化用の合金量が節減できるからである。ここで言う制御冷却とは所望の機械的性質を得るには所定の成分と金属組織が不可欠であり、該組織確保のため熱間圧延後、焼入性（成分と圧延条件に依存）、鋼材寸法・形状、冷却条件の３要素を均衡・適合させることであり、均一放冷も含まれる。
【００２０】
図１Ａは図１Ｃと同一断面積の丸鋼４、図１Ｂは同一断面積で且つ板厚を該丸鋼の１／２とした平鋼５の断面形状を示す。両者の冷却挙動を比較すると、平鋼５の断面両端の半円部６の冷却速度は丸鋼４のそれの２倍に増加し中央部７のそれは同一である。実際には両部分間の熱伝導により２：１より緩和するが差は歴然としている。パーライト変態を求める場合にはこの差は組織、強度、延靭性の差を発生させる。中央部７が強靱性において最良になると半円部６は過剰冷却となり、マルテンサイト変態誘発の危険性が増す。
【００２１】
図２は本発明の断面形状の他の例を並べる。円形部が楕円状になっているがそれぞれ断面内の冷却速度はほぼ均一になり、且つ同一断面積の丸鋼と比較して実効肉厚が小さくなり冷却速度が大きくなることは自明である。
図２のＥ，Ｆ，Ｇは片面が平坦であるから製品鋼棒を重ねて使用する場合に都合良く、図２Ｈはアスペクト比が約１で転がり易いという特徴を持つ。
【００２２】
図３は本発明１の部分改良であり、通常の節付き鉄筋同様に本発明の異形棒鋼の両楕円状部８の上下面上９に棒軸と直角方向の節１０が棒軸方向に連続して形成されコンクリートとの付着性が改善される。
図４に示すように節の形状をネジ節と同様にラック状節１１に形成すると、ネジ節棒鋼の場合の接続ナットに対応した上下のラックあて板１１’と該あて板１１’を締め付け固定する固定金具１１”を介して接続、固定、定着に対して便利になる。
【００２３】
０．７％Ｃ−０．８％％Ｓｉ−１．２％Ｍｎ−０．７％Ｃｒ−０．０５％（Ｍｏ＋Ｖ）の鋼種を使用し、通常の熱間圧延により本発明の断面形状図１Ｃに成形し、円形部直径を２３ｍｍ、平行部厚を１３ｍｍとした後平行冷却台上で空冷される。焼入性が大きいので空冷でも疑似パテンティング相当の熱処理になる。得られる金属組織は主として微細ラメラのパーライトであり上部ベイナイトを混入する。抗張力は１２００〜１３００ＭＰａ、絞りは３０〜４０％が得られる。破断荷重は１５０トンになる。該破断荷重は従来の３２ｍｍ径のミストによる加速冷却製品（抗張力１２００ＭＰａ）のそれの１．５倍になる。
【００２４】
上記の高抗張力を確保するには成分、焼入性、寸法、冷却強度等の関係が適合しなければならない。空冷は最も簡単であるが条件により加速冷却が必要になる。手段として衝風冷却やミスト冷却が望ましい。その際棒鋼内部の温度差が不都合にならない範囲に抑制する必要がある。そのため（３）式の条件が設定される。
Ｂio＝α×Ｄ／λ≦０．２  −−−−−（３）
Ｂio：ビオ数、α：冷却における総括熱伝達率（放射＋対流）、Ｄ：楕円状部の平均径、λ：鋼の熱伝導率
【００２５】
丸鋼の場合、上記成分は空冷下の条件では２０〜２５ｍｍ径に適合する。棒径がそれ以上では加速冷却例えばミスト冷却が必要になる。３５ｍｍを越えると強度は得られても延靭性が急速に低下して実用になっていない。上記異形棒の断面積は４０ｍｍ径の丸鋼に相当する。本発明の異形化により規定の抗張力（１２００ＭＰａ以上）で４０ｍｍ径相当以上の製品が製造可能となる。
【００２６】
本発明製品でミスト冷却を施す場合、図２Ｈの断面形状が材料を回転させながら冷却できるので均一冷却に都合良い。
【００２７】
パーライト鋼において１４００ＭＰａ以上の強度を得るには、恒温変態に近い冷却が必要である。なぜなら空冷、衝風、ミスト冷却等は連続冷却になり、変態温度は広範に及ぶ。通常変態温度の最大最小差は４０〜７０℃となり、ラメラ・ピッチが粗から密まで混在し、強度は高々１３００ＭＰａである。棒鋼の圧延制御冷却で恒温変態に誘導することは極めて困難である。従って該強度１４００を得るには再加熱してパテンティング相当の熱処理を附加することが妥当である。その方法及び条件は周知であるから説明を省く。
【００２８】
上記の発明による異形高抗張力鋼棒を配筋時において２枚以上を長辺面上に重ね配置すれば引張力を２倍以上とすることができる。その場合両端をそれぞれ単一の定着具によって定着することが部品点数、定着必要スペース、作業工数上適切である。
【００２９】
定着具の構造として、異形とは言え平鋼の積層状であるから図５に示されるように比較的簡単な構造が採用できしかも且つ定着の確実性が高い。即ち定着具は、主に鋼棒端部１２を貫通させ且つ端部方向に貫通孔１３が傾斜拡大した角管状の締め付け本体部材１４と、貫通した鋼棒の端部長辺面間に装入され中央方向に尖端を持つ楔１５の２点から構成され、該楔を打ち込んで該鋼棒の外面１６を該定着部本体部材１４の貫通孔内面１７に押し当てて定着する。
【００３０】
ＰＣ用として使用する場合固定側は上記のように簡単に作業することができる。反対側のの緊張・定着は緊張用の油圧ジャッキのバイス部構造に適切な工夫を行えば良い。その設計は当業者にとって特に困難ではないので具体的構造は省略する。
【００３１】
以下上記の製造条件の特定、作用・根拠・意義等について説明する。
初めに冷却速度式（１）の誘導方法を簡単に説明する。
断面内温度均一と仮定すると無限円柱の単位長さの場合、
熱流速＝α・πＤ・１・（θs−θo）
熱容量＝ｃ・ρ・（π／４）・１・Ｄ２
冷却速度＝熱流速／熱容量、であるから上記２式から（１）式が誘導される。（２）式も同様に証明される。
【００３２】
次ぎに両冷却式の信頼性が問題となる。前提とした断面内均一温度分布の検証のため、冷却途上の円柱物体の冷却を考察する。
図６に示すように温度分布θは下向き放物線として近似することができる。
θ＝θc−a・ｒ２             −−−−−（４）
表面における熱収支は（５）式となる。Ｇは表面における固体側温度勾配である。
Ｇ×λ＝αΔθout          −−−−−（５）
（４）式から固体側温度勾配Ｇは（６）式となる。
Ｇ＝（ｄθ／ｄｔ)ｒ＝Ｒ＝２ａＲ
ａ＝Ｇ／２Ｒ＝Ｇ／Ｄ         −−−−（６）
内部の最大温度差Δθinは（７）式で示される。
Δθin＝θc−θＲ＝ａＲ２         −−−（７）
（５）式（６）式（７）式から（８）式が誘導される。
Δθin＝ＧＤ／４＝αＤ／４λΔθout
＝Bio／４・Δθout       −−−（８）    
ここで現れたαＤ／λは無次元数であるビオ数に相当する。
【００３３】
空冷・衝風・ミスト冷却の場合、冷媒温度は常温であり、問題となる鋼材温度域は約６００℃強であるからΔθout≒６００℃、均質な組織を得るため内部温度差を少なくとも３０℃以下と制限するなら（８）式より、
Bio  ＜３０／６００×４＝０．２  −−（９）
即ちビオ数が０．２以下であれば内部温度差は３０℃以内に収まり概ね均一と見なして両冷却式は概算用として実用することができる。これがビオ数の値を特定した理由である。
上記式における記号の定義は以下である。
θ：内部温度（℃）、θc：中心部温度（℃）、ａ：比例係数、ｒ：半径方向距離（m）、Ｇ：表面温度勾配（℃/m）、λ：熱伝導率（kcal/mh℃）、α：熱伝達率（kcal/m2 h℃）、Δθout：外部温度差（℃）、ｔ：時間（h）、Ｒ：半径（m）、Ｄ：直径（m）、Δθin：内部温度差（℃）、  Bio：ビオ数（＝αＤ／λ）
【００３４】
通常棒径が大きくなるにつれ必要冷却速度を確保するため熱伝達率の値を大きくしなければならない。ビオ数は熱伝達率と直径の積に比例するので当該条件は２重にビオ数を増大させ、（８）式に示すように内部温度差を増大させる。これが太径ほど材質上の問題が起こり易い一つの原因と言える。
【００３５】
第１発明において、断面形状を対称とした理由は、製造及び使用時の作業条件を簡素にするためである。連携部厚さを楕円部径の０．３〜０．７とした根拠は、楕円を真円、厚さ比を０．５とすることを原則とするが両部の形状によりある程度の修正が必要となる。表面性状の差が伝熱の差を発生させることもあり、実地に即して修正する余地を考慮して０．５±０．２とした。断面における両端部を楕円状とした理由は、均一冷却に有利であること及び多角形状ではエッジ部の冷却が過大になるからである。異形平鋼には図２Ｂ状の断面を多角形で形成している例があるが、エッジ部の過剰冷却が観察され強靱化には不都合である。断面積を２００〜１３００ｍｍ２  と特定した理由は、該下限未満では線材の領域に近づき本発明の必要性が低下するからであり、該上限は４０ｍｍ径の丸鋼に相当して１０００〜１１００ＭＰａの強度が安定して得られる現在の製造限界に相当し、実績状これを上限とすることが確実、無難と判断したからである。
【００３６】
第３発明において高炭素鋼、高炭素低合金鋼と特定した理由は、パーライト組織で８００Ｍｐａ以上の強度を得るには少なくとも０．４％Ｃ以上の含有が必要、又大きな棒径に対応した焼入性が必要で上記鋼種が必要となる。冷却条件として放冷・衝風冷却・ミスト冷却と特定した理由は、熱伝達率が比較的小さいのでビオ数が小さくなって内部温度差を小さくできるからであり、又冷却が安定していて多少条件が変動しても品質管理上の問題が小さいからであり、且つ作業上、設備費用上困難でないからである。
【実施例】
【００３７】
本発明例として成分が０．７％Ｃ−０．８％％Ｓｉ−１．２％Ｍｎ−０．７％Ｃｒ−０．０５％（Ｍｏ＋Ｖ）の鋼種の鋼片を熱間圧延し、圧延途中材を採取した。該材料を図７に示す断面形状に切削加工し、９５０℃に加熱した後空冷した。比較材として同一鋼片から３２ｍｍ径に圧延後、ミストによる制御冷却を適用した。６００℃前後の冷却速度はそれぞれ１．６、２．１℃／ｓ、ビオ数は０．０４、０．１３であった。発明条件におけるビオ数の値は断面内温度均一性が極めて大きいことを示す。発明材の断面積は１２３０ｍｍ２  、破断荷重は１５６トン、抗張力は１２５０ＭＰａ、絞り３６％、比較材はそれぞれ８００ｍｍ２  、１０４トン、１２３０ＭＰａ、３２％であった。上記比較実験から充分な延靭性を持つ大荷重の異形鋼棒が放冷処理のみで得られることが明らかとなった。
【産業上の利用可能性】
【００３８】
従来の数倍となり得る大荷重のＰＣ鋼材が有利なコストで得られ、大型ＰＣ構造物に適用すると、現場工事における緊張・定着作業が集約される。
【図面の簡単な説明】
【００３９】
【図１】本発明の異形高抗張力鋼棒の断面形状を従来例と比較して例示する。
【図２】本発明の他の例を示す。
【図３】本発明の節付き異形高抗張力鋼棒の概観図である。
【図４】本発明のラック節付き異形高抗張力鋼棒の接続方法を説明する。
【図５】本発明の定着部材の例を示す。
【図６】円柱物体の冷却における温度分布を説明する図である。
【図７】本発明に従う試作材の断面形状を示す。
【符号の説明】
【００４０】
１：円形部    ２：平行部    ３：扇形部    ４：丸鋼    ５：平鋼    ６：半円部    ７：中央部    ８：楕円状部    ９：上下面    １０：節    １１：ラック状節    １１’：ラックあて板    １１”固定金具    ：１２：鋼棒端部    １３：貫通孔    １４：本体部材      １５：楔    １６：鋼棒外面    １７：貫通孔内面
【図１】
2007162083.tif 000003
【図２】
2007162083.tif 000004
【図３】
2007162083.tif 000005
【図４】
2007162083.tif 000006
【図５】
2007162083.tif 000007
【図６】
2007162083.tif 000008
【図７】
2007162083.tif 000009
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
熱処理によって強度と靱性が調整された鋼棒であって、金属組織がフェライト及びベイナイトの１種以上の混入を許容する主としてパーライトであり、抗張力が８００〜１５００ＭＰａである高抗張力の鋼棒において、断面形状が左右対称又は１８０度回転対称の双眼鏡状で二つの同一形状の楕円状部と該２楕円状部間を繋ぐ連接部から成り、連接部の厚さが楕円状部の平均径の０．３〜０．７倍であり、該楕円状部の断面積が２００〜１３００ｍｍ２  であることを特徴とする異形高抗張力鋼棒。
【請求項２】
表面形状が上下面上に棒軸と直角方向の節を棒軸方向に連続して持つことを特徴とする請求項１に記載の異形高抗張力鋼棒。
【請求項３】
使用材料が高炭素鋼又は高炭素低合金鋼であり、ＡＣ３温度以上のオーステナイトからパーライト変態終了までの冷却条件が放冷又は衝風冷却又はミスト冷却によるものであり、ビオ数の値が（３）式に従うよう熱伝達率を設定すること特徴とする請求項１又は請求項２に記載の異形高抗張力鋼棒の製造方法。
Ｂio＝α×Ｄ／λ≦０．２  −−−−−（３）
Ｂio：ビオ数、α：冷却における熱伝達率、Ｄ：楕円状部の平均径、λ：鋼の熱伝導率
【請求項４】
請求項１又は請求項２に記載の異形高抗張力鋼棒を配筋時において２条以上を重ね配置して両端をそれぞれ単一の定着具によって定着し、引張力を２倍以上とすることを特徴とする異形高抗張力鋼材の定着方法。
【請求項５】
定着具が主に鋼棒端部を貫通させる貫通孔を持ち該貫通孔が棒軸端部方向に傾斜拡大した角管状の締め付け本体部材と楔の２点から成り、貫通している鋼棒の端部の重ね面間に棒軸中央方向に尖端を持つ該楔を打ち込んで該鋼棒を該貫通孔内面に押し当てることにより鋼材をコンクリート構造物に定着することを特徴とする請求項４に記載の異形高抗張力鋼材の定着方法。
【手続補正２】
【補正対象書類名】明細書
【補正対象項目名】全文
【補正方法】変更
【補正の内容】
【発明の詳細な説明】
【技術分野】
【０００１】
本発明は、コンクリート構造物の強化のため圧縮力を附加するＰＣ（Prestressed
Concrete）鋼材や構造物固定用の高抗張力鋼棒、該鋼棒の製造方法及び該鋼棒の構造物への定着方法に関するものある。
【背景技術】
【０００２】
ＰＣ鋼材は製造形態により３種に分けることができる。第１はピアノ線材を伸線して加工硬化により強化したＰＣ鋼線・鋼索であり、第２は伸線で成形後焼入焼戻しにより強化したコイル状に巻かれているＰＣ鋼棒、第３は熱間圧延後制御冷却により適切な強度と靱性を付与させた直棒状の圧延ＰＣ鋼棒である。それぞれ長所短所を持つ。
【０００３】
圧延ＰＣ鋼棒は使い易さからＰＣとしてだけではなく高強度の固定用鋼材（通称各種タイロッド）としても使用される。
【０００４】
第１の鋼線・鋼索は抗張力が２０００ＭＰａ前後で大きく、品質も安定している。特徴は鋼索では断面積が大きくなり大荷重に耐えること、及び撚り合わせ故に１点の破壊が全体破壊に直結せず破壊モード上有利で橋梁等大型構造物に適している。
太径ピアノ線を１９本より合わせ１００トンを越える大荷重用も製造されている。特許文献１にはその部分改善例が提示されている。問題は材料及び加工の両面で製造コストが高いことである。なぜなら線材の高強度化のため合金化が必要であり、場合によりパテンティングが必要であり、又高強度材の伸線では加工発熱が過大で伸線速度が制限され生産能率が低下するからである。超大荷重の２００トンを越える鋼索も試作されたことがある。破断荷重３０トン程度の通常の鋼索を更に７条撚り合わせたもので、この場合コストは一層高くなる。
【０００５】
第２の焼入焼戻し鋼棒は棒径１０ｍｍ前後、抗張力１５００ＭＰａ前後で中程度、破断荷重は小断面積故に相対的に小さい。必要点数から割高になる定着部品のコストは集合体により解決されている。コスト上の有利性は特に無いが、低炭素ボロン鋼が使用されるので溶接に耐え、パイル等工場生産の小型量産コンクリート部材に適する。問題点として金属組織は焼戻しマルテンサイトであるから遅れ破壊等脆性に対して敏感で、工事現場での加工・使用は問題を起こし易い。他の問題として１０ｍｍ径を越えると完全焼入が困難で合金添加が必要になってコスト上の不利があり、又熱処理後の製品コイルへの巻取径（通常線径の２００倍以上）が過大となってハンドリングが煩雑になる。
【０００６】
第３の圧延鋼棒は低合金鋼が使用され抗張力が１３００ＭＰａ前後で相対的に低位であるが大きな断面により大きな破断荷重を得ている。該抗張力は圧延材としては高抗張力で直径が小さいと特許文献２に示されるように１６００ＭＰａも製造される。金属組織は主としてパーライトから成り延靭性に安定している。遅れ破壊に対しては組織上有利でありしかも冷間加工を施さないので更に有利である。２次加工が簡素であるからコスト上有利であり材料効率（＝荷重／鋼材重量）の不利を補っている。通常棒径が１７〜４０ｍｍのものが使用され断面積が大きいので鋼索を越える１００トン程度の荷重にも耐えられる。大型構造物の補完的部材や局所大荷重用に適する。問題は棒径が大きくなるほど強度を確保することが困難になり、延靭性も低下する。材料の焼入性を大きくすることによりある程度補われるが合金コストに不利がある。特許文献３に提示されているように加速冷却も適用される。その場合でも原因は不明だが棒径が大きいほど延靭性が不安定になって実質的に４０ｍｍ径以上の製造は困難になっている。従って最大荷重は約１２０トンである。
【０００７】
【特許文献１】特許第３６８４１８６
【特許文献２】特開２００４−５２０３３
【特許文献３】特許第１７４９２１０
【発明の開示】
【発明が解決しようとする課題】
【０００８】
以上述べたように大荷重に耐える高抗張力鋼材を製造する場合、１）太径高抗張力ピアノ線を撚り合わせる鋼索方式では素線コスト及び撚線コスト両面で不利である。又現状では１２０トン程度が限界と推測される。２）熱処理（焼入焼戻し）方式では延靭性が本来不安定で断面積を大きくすると当該問題は増幅する。又断面拡大には合金化が不可欠でコスト上の問題が生じ、製品取扱も困難になる。実用最大荷重は約１００トンである。３）圧延制御冷却方式では４０ｍｍ径以上では強度・靱性とも低下し、破断荷重は１２０トン程度が限界となっている。
【０００９】
本発明は上記の諸問題を解決してＰＣ用に適し、従来を大きく越える破断荷重１５０トン以上の高破断力を持ち、材質が安定しているパーライト鋼であり、且つコスト有利である圧延鋼材を提供することを目的とする。
【課題を解決するための手段】
【００１０】
上記問題を解決するため以下の策が講じられる。
１）  コスト上有利な圧延制御冷却方式を採用する。
２）  破断力の第１の増強手段として断面拡大に根拠を置く。
３）  破断力の第２の増強手段として鋼材を積層して実質断面拡大を図る。
４）  断面拡大に伴う問題には第１に拡大要素を直径ではなく幅に依存して対処する。
４）  同様に第２に制御冷却において冷却条件の適正化を図る。
５）  断面アスペクト比の増大による不均一冷却を解消する形状を考案する。
【００１１】
第１に発明は、熱処理によって強度と靱性が調整された鋼棒であって、金属組織がフェライト及びベイナイトの１種以上の混入を許容する主としてパーライトであり、抗張力が８００〜１５００ＭＰａである高抗張力の鋼棒において、断面形状が左右対称又は１８０度回転対称の双眼鏡状で二つの同一形状の楕円状部と該２楕円状部間を繋ぐ連接部から成り、連接部の厚さが楕円状部の平均径の０．３〜０．７倍であり、該楕円状部の断面積が２００〜１３００ｍｍ２  であることを特徴とする異形高抗張力鋼棒である。
【００１２】
第２の発明は、表面形状が上下面上に棒軸と直角方向の節を棒軸方向に連続して持つことを特徴とする請求項１に記載の異形高抗張力鋼棒である。
【００１３】
第３の発明は、使用材料が高炭素鋼又は高炭素低合金鋼であり、ＡＣ３温度以上のオーステナイトからパーライト変態終了までの冷却条件が放冷又は衝風冷却又はミスト冷却によるものであり、ビオ数の値が（３）式に従うよう熱伝達率を設定すること特徴とする請求項１又は請求項２に記載の異形高抗張力鋼棒の製造方法である。
Ｂio＝α×Ｄ／λ≦０．２  −−−−−（３）
Ｂio：ビオ数、α：冷却における熱伝達率、Ｄ：楕円状部の平均径、λ：鋼の熱伝導率
【００１４】
第４の発明は、請求項１又は請求項２に記載の異形高抗張力鋼棒を配筋時において２枚以上を重ね配置して両端をそれぞれ単一の定着具によって定着し、引張力を２倍以上とすることを特徴とする異形高抗張力鋼材の定着方法である。
【００１５】
第５の発明は、定着具が主に鋼棒端部を貫通させる貫通孔を持ち該貫通孔が棒軸端部方向に傾斜拡大した角管状の締め付け本体部材と楔の２点から成り、貫通している鋼棒の端部の重ね面間に棒軸中央方向に尖端を持つ該楔を打ち込んで該鋼棒を該貫通孔内面に押し当てることにより鋼材をコンクリート構造物に定着することを特徴とする請求項４に記載の異形高抗張力鋼材の定着方法である。
【発明の効果】
【００１６】
上記の発明による効果として、従来単条では経済的には製造することができなかった破断荷重１５０トン以上のＰＣ鋼材が容易に製造可能になる。１条当たりの荷重が大きいことは部品数が減少し、緊張・定着の部品コスト、作業コストの削減をもたらす。
第２の効果は発明の異形棒鋼を２枚以上積層して使用することにより、一層大きな破断荷重にすることができる。
第３の効果として従来の単なる放冷を含めた熱間圧延制御冷却により製造可能であるからコスト上極めて有利である。
【発明を実施するための最良の形態】
【００１７】
以下実施の形態について図面を参照しつつ説明する。
材料として高炭素鋼、又は高炭素低合金鋼の鋼片が使用される。加熱後通常の熱間圧延により所定の製品断面形状に圧延され、直棒状で冷却台上で放冷又は衝風冷却又はミスト冷却が適用され、冷却途中でパーライト変態が発生し、金属組織は主として微細ラメラを持つパーライトから構成される。抗張力は成分とラメラ・ピッチに依存して８００〜１５００ＭＰａとなる。破断荷重は該抗張力と断面積の積である。
【００１８】
図１Ｃは本発明の異形鋼棒の断面形状の一例である。熱間のオーステナイトからの冷却途上において円形部１の冷却速度Ｖｒは温度分布をほぼ均一と見なすと（１）式で示される。同様に平行部２の冷却速度Ｖｆは（２）式で示される。両式より平行部の厚さＴを円形部の直径Ｄの１／２にすると断面全体が同一冷却速度で処理されることになる。厳密には平行部と円形部の境界近傍の扇形部３は冷却が弱められるので該寸法比１／２は多少修正することが望ましい。
Ｖｒ＝４α・（θs−θo）／（ｃ・ρ・Ｄ）  −−−（１）
Ｖｆ＝２α・（θs−θo）／（ｃ・ρ・Ｔ）  −−−（２）
Ｖｒ：円形部冷却速度（℃/h）、Ｖｆ：平行部冷却速度（℃/h）、α：熱伝達率（kcal/m2 h℃）、θs：鋼材温度（℃）、θo：冷媒温度（℃）、ｃ：鋼材比熱（kcal/kg℃）、ρ：鋼材密度（kg/m3 ）、Ｄ：鋼材直径（m）、Ｔ：鋼材厚さ（m）
【００１９】
上記形状により二つの特徴が得られる。
１）異形であるにも関わらず各部均一冷却がなされる。
２）同一断面積の円形と比較して冷却速度が大きく（図の例では約１．４倍）なる。
後者は制御冷却に対して極めて有利になることを意味する。即ち、従来強度を確保するために必要であった加速冷却が緩和ないし不要（放冷になる）になるか、又は従来必要であった焼入性強化用の合金量が節減できるからである。ここで言う制御冷却とは所望の機械的性質を得るには所定の成分と金属組織が不可欠であり、該組織確保のため熱間圧延後、焼入性（成分と圧延条件に依存）、鋼材寸法・形状、冷却条件の３要素を均衡・適合させることであり、均一放冷も含まれる。
【００２０】
図１Ａは図１Ｃと同一断面積の丸鋼４、図１Ｂは同一断面積で且つ板厚を該丸鋼の１／２とした平鋼５の断面形状を示す。両者の冷却挙動を比較すると、平鋼５の断面両端の半円部６の冷却速度は丸鋼４のそれの２倍に増加し中央部７のそれは同一である。実際には両部分間の熱伝導により２：１より緩和するが差は歴然としている。パーライト変態を求める場合にはこの差は組織、強度、延靭性の差を発生させる。中央部７が強靱性において最良になると半円部６は過剰冷却となり、マルテンサイト変態誘発の危険性が増す。
【００２１】
図２は本発明の断面形状の他の例を並べる。円形部が楕円状になっているがそれぞれ断面内の冷却速度はほぼ均一になり、且つ同一断面積の丸鋼と比較して実効肉厚が小さくなり冷却速度が大きくなることは自明である。
図２のＥ，Ｆ，Ｇは片面が平坦であるから製品鋼棒を重ねて使用する場合に都合良く、図２Ｈはアスペクト比が約１で転がり易いという特徴を持つ。
【００２２】
図３は本発明１の部分改良であり、通常の節付き鉄筋同様に本発明の異形棒鋼の両楕円状部８の上下面上９に棒軸と直角方向の節１０が棒軸方向に連続して形成されコンクリートとの付着性が改善される。
図４に示すように節の形状をネジ節と同様にラック状節１１に形成すると、ネジ節棒鋼の場合の接続ナットに対応した上下のラックあて板１１’と該あて板１１’を締め付け固定する固定金具１１”を介して接続、固定、定着に対して便利になる。
【００２３】
０．７％Ｃ−０．８％％Ｓｉ−１．２％Ｍｎ−０．７％Ｃｒ−０．０５％（Ｍｏ＋Ｖ）の鋼種を使用し、通常の熱間圧延により本発明の断面形状図１Ｃに成形し、円形部直径を２３ｍｍ、平行部厚を１３ｍｍとした後平行冷却台上で空冷される。焼入性が大きいので空冷でも疑似パテンティング相当の熱処理になる。得られる金属組織は主として微細ラメラのパーライトであり上部ベイナイトを混入する。抗張力は１２００〜１３００ＭＰａ、絞りは３０〜４０％が得られる。破断荷重は１５０トンになる。該破断荷重は従来の３２ｍｍ径のミストによる加速冷却製品（抗張力１２００ＭＰａ）のそれの１．５倍になる。
【００２４】
上記の高抗張力を確保するには成分、焼入性、寸法、冷却強度等の関係が適合しなければならない。空冷は最も簡単であるが条件により加速冷却が必要になる。手段として衝風冷却やミスト冷却が望ましい。その際棒鋼内部の温度差が不都合にならない範囲に抑制する必要がある。そのため（３）式の条件が設定される。
Ｂio＝α×Ｄ／λ≦０．２  −−−−−（３）
Ｂio：ビオ数、α：冷却における総括熱伝達率（放射＋対流）、Ｄ：楕円状部の平均径、λ：鋼の熱伝導率
【００２５】
丸鋼の場合、上記成分は空冷下の条件では２０〜２５ｍｍ径に適合する。棒径がそれ以上では加速冷却例えばミスト冷却が必要になる。３５ｍｍを越えると強度は得られても延靭性が急速に低下して実用になっていない。上記異形棒の断面積は４０ｍｍ径の丸鋼に相当する。本発明の異形化により規定の抗張力（１２００ＭＰａ以上）で４０ｍｍ径相当以上の製品が製造可能となる。
【００２６】
本発明製品でミスト冷却を施す場合、図２Ｈの断面形状が材料を回転させながら冷却できるので均一冷却に都合良い。
【００２７】
パーライト鋼において１４００ＭＰａ以上の強度を得るには、恒温変態に近い冷却が必要である。なぜなら空冷、衝風、ミスト冷却等は連続冷却になり、変態温度は広範に及ぶ。通常変態温度の最大最小差は４０〜７０℃となり、ラメラ・ピッチが粗から密まで混在し、強度は高々１３００ＭＰａである。棒鋼の圧延制御冷却で恒温変態に誘導することは極めて困難である。従って該強度１４００を得るには再加熱してパテンティング相当の熱処理を附加することが妥当である。その方法及び条件は周知であるから説明を省く。
【００２８】
上記の発明による異形高抗張力鋼棒を配筋時において２枚以上を長辺面上に重ね配置すれば引張力を２倍以上とすることができる。その場合両端をそれぞれ単一の定着具によって定着することが部品点数、定着必要スペース、作業工数上適切である。
【００２９】
定着具の構造として、異形とは言え平鋼の積層状であるから図５に示されるように比較的簡単な構造が採用できしかも且つ定着の確実性が高い。即ち定着具は、主に鋼棒端部１２を貫通させ且つ端部方向に貫通孔１３が傾斜拡大した角管状の締め付け本体部材１４と、貫通した鋼棒の端部長辺面間に装入され中央方向に尖端を持つ楔１５の２点から構成され、該楔を打ち込んで該鋼棒の外面１６を該定着部本体部材１４の貫通孔内面１７に押し当てて定着する。
【００３０】
ＰＣ用として使用する場合固定側は上記のように簡単に作業することができる。反対側のの緊張・定着は緊張用の油圧ジャッキのバイス部構造に適切な工夫を行えば良い。その設計は当業者にとって特に困難ではないので具体的構造は省略する。
【００３１】
以下上記の製造条件の特定、作用・根拠・意義等について説明する。
初めに冷却速度式（１）の誘導方法を簡単に説明する。
断面内温度均一と仮定すると無限円柱の単位長さの場合、
熱流速＝α・πＤ・１・（θs−θo）
熱容量＝ｃ・ρ・（π／４）・１・Ｄ２
冷却速度＝熱流速／熱容量、であるから上記２式から（１）式が誘導される。（２）式も同様に証明される。
【００３２】
次ぎに両冷却式の信頼性が問題となる。前提とした断面内均一温度分布の検証のため、冷却途上の円柱物体の冷却を考察する。
図６に示すように温度分布θは下向き放物線として近似することができる。
θ＝θc−a・ｒ２             −−−−−（４）
表面における熱収支は（５）式となる。Ｇは表面における固体側温度勾配である。
Ｇ×λ＝αΔθout          −−−−−（５）
（４）式から固体側温度勾配Ｇは（６）式となる。
Ｇ＝（ｄθ／ｄｔ)ｒ＝Ｒ＝２ａＲ
ａ＝Ｇ／２Ｒ＝Ｇ／Ｄ         −−−−（６）
内部の最大温度差Δθinは（７）式で示される。
Δθin＝θc−θＲ＝ａＲ２         −−−（７）
（５）式（６）式（７）式から（８）式が誘導される。
Δθin＝ＧＤ／４＝αＤ／４λΔθout
＝Bio／４・Δθout       −−−（８）    
ここで現れたαＤ／λは無次元数であるビオ数に相当する。
【００３３】
空冷・衝風・ミスト冷却の場合、冷媒温度は常温であり、問題となる鋼材温度域は約６００℃強であるからΔθout≒６００℃、均質な組織を得るため内部温度差を少なくとも３０℃以下と制限するなら（８）式より、
Bio  ＜３０／６００×４＝０．２  −−（９）
即ちビオ数が０．２以下であれば内部温度差は３０℃以内に収まり概ね均一と見なして両冷却式は概算用として実用することができる。これがビオ数の値を特定した理由である。
上記式における記号の定義は以下である。
θ：内部温度（℃）、θc：中心部温度（℃）、ａ：比例係数、ｒ：半径方向距離（m）、Ｇ：表面温度勾配（℃/m）、λ：熱伝導率（kcal/mh℃）、α：熱伝達率（kcal/m2 h℃）、Δθout：外部温度差（℃）、ｔ：時間（h）、Ｒ：半径（m）、Ｄ：直径（m）、Δθin：内部温度差（℃）、  Bio：ビオ数（＝αＤ／λ）
【００３４】
通常棒径が大きくなるにつれ必要冷却速度を確保するため熱伝達率の値を大きくしなければならない。ビオ数は熱伝達率と直径の積に比例するので当該条件は２重にビオ数を増大させ、（８）式に示すように内部温度差を増大させる。これが太径ほど材質上の問題が起こり易い一つの原因と言える。
【００３５】
第１発明において、断面形状を対称とした理由は、製造及び使用時の作業条件を簡素にするためである。連携部厚さを楕円部径の０．３〜０．７とした根拠は、楕円を真円、厚さ比を０．５とすることを原則とするが両部の形状によりある程度の修正が必要となる。表面性状の差が伝熱の差を発生させることもあり、実地に即して修正する余地を考慮して０．５±０．２とした。断面における両端部を楕円状とした理由は、均一冷却に有利であること及び多角形状ではエッジ部の冷却が過大になるからである。異形平鋼には図２Ｂ状の断面を多角形で形成している例があるが、エッジ部の過剰冷却が観察され強靱化には不都合である。断面積を２００〜１３００ｍｍ２  と特定した理由は、該下限未満では線材の領域に近づき本発明の必要性が低下するからであり、該上限は４０ｍｍ径の丸鋼に相当して１０００〜１１００ＭＰａの強度が安定して得られる現在の製造限界に相当し、実績状これを上限とすることが確実、無難と判断したからである。
【００３６】
第３発明において高炭素鋼、高炭素低合金鋼と特定した理由は、パーライト組織で８００Ｍｐａ以上の強度を得るには少なくとも０．４％Ｃ以上の含有が必要、又大きな棒径に対応した焼入性が必要で上記鋼種が必要となる。冷却条件として放冷・衝風冷却・ミスト冷却と特定した理由は、熱伝達率が比較的小さいのでビオ数が小さくなって内部温度差を小さくできるからであり、又冷却が安定していて多少条件が変動しても品質管理上の問題が小さいからであり、且つ作業上、設備費用上困難でないからである。
【実施例】
【００３７】
本発明例として成分が０．７％Ｃ−０．８％％Ｓｉ−１．２％Ｍｎ−０．７％Ｃｒ−０．０５％（Ｍｏ＋Ｖ）の鋼種の鋼片を熱間圧延し、圧延途中材を採取した。該材料を図７に示す断面形状に切削加工し、９５０℃に加熱した後空冷した。比較材として同一鋼片から３２ｍｍ径に圧延後、ミストによる制御冷却を適用した。６００℃前後の冷却速度はそれぞれ１．６、２．１℃／ｓ、ビオ数は０．０４、０．１３であった。発明条件におけるビオ数の値は断面内温度均一性が極めて大きいことを示す。発明材の断面積は１２３０ｍｍ２  、破断荷重は１５６トン、抗張力は１２５０ＭＰａ、絞り３６％、比較材はそれぞれ８００ｍｍ２  、１０４トン、１２３０ＭＰａ、３２％であった。上記比較実験から充分な延靭性を持つ大荷重の異形鋼棒が放冷処理のみで得られることが明らかとなった。
【産業上の利用可能性】
【００３８】
従来の数倍となり得る大荷重のＰＣ鋼材が有利なコストで得られ、大型ＰＣ構造物に適用すると、現場工事における緊張・定着作業が集約される。
【図面の簡単な説明】
【００３９】
【図１】本発明の異形高抗張力鋼棒の断面形状を従来例と比較して例示する。
【図２】本発明の他の例を示す。
【図３】本発明の節付き異形高抗張力鋼棒の概観図である。
【図４】本発明のラック節付き異形高抗張力鋼棒の接続方法を説明する。
【図５】本発明の定着部材の例を示す。
【図６】円柱物体の冷却における温度分布を説明する図である。
【図７】本発明に従う試作材の断面形状を示す。
【符号の説明】
【００４０】
１：円形部    ２：平行部    ３：扇形部    ４：丸鋼    ５：平鋼    ６：半円部    ７：中央部    ８：楕円状部    ９：上下面    １０：節    １１：ラック状節    １１’：ラックあて板    １１”固定金具    ：１２：鋼棒端部    １３：貫通孔    １４：本体部材      １５：楔    １６：鋼棒外面    １７：貫通孔内面